(57)【要約】【課題】耐摩擦特性、耐熱性に優れ、かつ経済性にも優れるブレーキ用ディスクロータを提供する。【解決手段】鋳鉄又は鉄鋼材よりなるディスクロータ本体の表面に、高速フレーム溶射法により、ＷＣ−Ｃｏ系サーメット粉末とＦｅ−Ｃ系材料粉末の混合粉末を、ディスクロータ本体側から表面側に行くにしたがって、ＷＣ−Ｃｏ系サーメット粉とＦｅ−Ｃ粉の混合体積比が大きくなるように、複数の層に分けて溶射して、密着積層して形成した積層コーティング層を有することを特徴とするブレーキ用ディスクロータ。なお、混合粉末の混合体積比を、ディスクロータ本体側では、０．２５〜１．０と小さい層、表面側では１．０〜９．０と大きい層の２層に分けて溶射して形成したコーティング層を有すること、及び積層型コーティング層の全厚さが、５０μｍ〜５００μｍであることが好ましい。【選択図】図１
2007162779.tif 000002
【特許請求の範囲】
【請求項１】
鋳鉄又は鉄鋼材よりなるディスクロータ本体の表面に、高速フレーム溶射法により、ＷＣ−Ｃｏ系サーメット粉末とＦｅ−Ｃ系材料粉末の混合粉末を、ディスクロータ本体側から表面側に行くにしたがって、ＷＣ−Ｃｏ系サーメット粉とＦｅ−Ｃ粉の混合体積比が大きくなるように、複数の層に分けて溶射して、密着積層して形成した積層コーティング層を有することを特徴とするブレーキ用ディスクロータ。
【請求項２】
前記混合粉末の混合体積比を、ディスクロータ本体側では、０．２５〜１．０と小さい層、表面側では１．０〜９．０と大きい層の２層に分けて溶射して形成した積層コーティング層を有することを特徴とする請求項１記載のブレーキ用ディスクロータ。
【請求項３】
前記積層型コーティング層の全厚さが、５０μｍ〜５００μｍであることを特徴とする講求項１又は請求項２に記載のブレーキ用ディスクロータ。
【発明の詳細な説明】
【技術分野】
【０００１】
本発明は、自動車、二輪車、鉄道車両、産業機械などに利用される、耐熱性、耐摩耗性、経済性に優れるブレーキ用ディスクロータに関するものである。
【背景技術】
【０００２】
従来、自動車のブレーキ用ディスクロータには、耐熱性や耐摩耗性のほか、価格、製造プロセスの容易さ、材料特性の安価性などの点から鋳鉄製のものが使用されている。これは鋳鉄の耐摩耗性や耐熱性及び製造コストの廉価性を利用している。
【０００３】
しかし、最近の自動車技術の進歩やアウトドアスポーツやレーシングの広まりなどにより、高速でのより安定した制動性能とディスクロータの耐摩耗性向上が求められている。
【０００４】
ディスクロータの耐熱性を向上させるため、鋳鉄の替わりにＣ／ＣコンポジットやＳｉＣ系セラミック複合材（ＣＭＣ）を使用したブレーキ用ディスクロータが既に実用化されているが、いずれも製造コストが著しく高いという欠点がある。そこで、鋳鉄製ディスクロータの表面に耐熱性及び耐摩耗性向上のため硬化層を付与した表面クラッド材が注目されている。クラッド層の生成方法は、ディスクロータの面積や皮膜の生成速度および装置のコストを考慮すると溶射法が有望であるが、従来の大気プラズマ法（特許文献１）やアーク法（特許文献２）、及びフレーム法（特許文献３）などでは、下地層と表面層の熱収縮率や弾性率の違いによりディスクロータが高温になったとき、界面の剥離や表面層の割れが生じやすくなる、という重大な問題がある。このような問題は、ディスクロータに要求される耐熱性・耐摩耗性が、他の摺動部材に比べ非常に厳しいことにも由来している。
【特許文献１】特開平５−４４７５３号公報
【特許文献２】特許２７６７９８８号公報
【特許文献３】特開平５−２６３８５２号公報
【発明の開示】
【発明が解決しようとする課題】
【０００５】
自動車の高速化によって、アウトドアスポーツやレーシングなどで使用されるブレーキは、時速２００ｋｍ／ｈから制動するといった過酷な条件が多くなり、繰り返し制動することでディスクロータ温度は８００℃〜９００℃に達するが、このような温度域でも安定した摩擦特性と優れた耐摩耗性を示す必要がある。
【０００６】
本発明は、上記問題点を解決することを目的にしてなされたものであり、高温での耐熱性及び耐摩耗性に優れ、しかも経済性に優れるブレーキ用ディスクロータを提供するものである。
【課題を解決するための手段】
【０００７】
本発明者等は、前記の課題により、ディスクロータが高温になったとき界面の剥離や割れが生じやすくなる表面層を付加することなく、またディスクロータ温度が８００℃〜９００℃に達する高速運転から制動でも摩擦係数の低下や摩耗量の増大を生じさせることなく、さらにディスクロータ摺動面の錆による摩擦係数の不安定化や異常振動がない材質からなるディスクロータについて種々検討した。
【０００８】
本発明者等は、すでに、高速フレーム溶射法を使用したＦｅ基材表面クラッド型ディスクロータの提案（特願２００４−３１０５９４参照）をしているが、これは一般的なブレーキ性能の向上を重視したもので、アウトドアスポーツやレーシングなどで使用されるブレーキでは、高温摩擦特性を充分に満足することが困難な場合がある。
【０００９】
そこで、前記Ｆｅ基材表面クラッド型ディスクロータの、ＷＣ−Ｃｏ系サーメット粉とＦｅ−Ｃ系材料粉末の混合比率が厚さ方向に変化し、ディスクロータ本体側（下地側）から表面側に行くにしたがって大きくなるように、複数の層に分けてその各層の混合比率をディスクロータ本体側が小さく、表面側が大きい層を設ければ、ディスクロータの高速での耐熱性及び耐摩耗性を向上させ得ることに着目して本発明に到達した。
つまり、ディスクロータ本体側と表面側とでＷＣ−Ｃｏ系サーメット粉とＦｅ−Ｃ系材料粉末の混合比率を変化させることにより、本体側においてはＦｅ−Ｃ系材料粉末の比率が高いことから本体とクラッド層の熱膨張率が大きく相違しないため、高温時において界面の剥離や割れを防止できるとともに、表面側においてはＷＣ−Ｃｏ系サーメット粉の比率が高いことから高速での耐熱性及び耐摩耗性の確保が可能となった。
【００１０】
すなわち、本発明は下記の手段により前記の目的を達成した。
（１）鋳鉄又は鉄鋼材よりなるディスクロータ本体の表面に、高速フレーム溶射法により、ＷＣ−Ｃｏ系サーメット粉末とＦｅ−Ｃ系材料粉末の混合粉末を、ディスクロータ本体側から表面側に行くにしたがって、ＷＣ−Ｃｏ系サーメット粉とＦｅ−Ｃ粉の混合体積比が大きくなるように、複数の層に分けて溶射して、密着積層して形成した積層コーティング層を有することを特徴とするブレーキ用ディスクロータ。
（２）前記混合粉末の混合体積比を、ディスクロータ本体側では、０．２５〜１．０と小さい層、表面側では１．０〜９．０と大きい層の２層に分けて溶射して形成した積層コーティング層を有することを特徴とする前記（１）記載のブレーキ用ディスクロータ。
（３）前記積層型コーティング層の全厚さが、５０μｍ〜５００μｍであることを特徴とする前記（１）又は（２）に記載のブレーキ用ディスクロータ。
【００１１】
前記ブレーキ用ディスクロータの構成を分かりやすく図面により説明すると、前記（１）のブレーキ用ディスクロータは図１に示す構成を有するものであり、また前記（２）のブレーキ用ディスクロータは図２に示す構成を有するものである。
なお、上記の図１及び図２において、１は混合粉末の混合体積比（ＷＣ−Ｃｏ／Ｆｅ−Ｃ）を１．０〜９．０とする表面側のコーティング層であり、２は本体側の混合体積比と表面側の混合体積比の中間の混合体積比を有するディスクロータ本体側（下地側）であり、３は混合体積比を０．２５〜１．０とする中間層であり、４は鋳鉄または鉄鋼材で構成されるディスクロータ本体である。
【発明の効果】
【００１２】
本発明のブレーキ用ディスクロータは、ディスクロータ最高到達温度が８００℃〜９００℃に達する過酷なブレーキ試験においても、耐摩耗性や摩擦係数の安定性に優れており、高速走行するアウトドアスポーツやレーシング用自動車ブレーキの摩擦特性の安定化に有効である。
【００１３】
また、高速フレーム溶射法は、ＰＶＤ法、レーザーやプラズマ溶射法、爆着圧接法などに比べ、高価な設備及びランニングコストを必要としない安価で簡便な表面クラッド法であり、またそれによって形成される表面皮膜は、欠陥を介しないで完全に密着しており、基材と溶射材の熱膨張率が近いので使用中に剥離することがない。
【発明を実施するための最良の形態】
【００１４】
高速フレーム溶射は、高圧の燃焼ガスを用い、音速を超えるガス流速で粉末状の溶射材を吹き付けて皮膜を形成する方法で、皮膜中の気孔が少なく素地との密着性に優れている。とくに、ＷＣ−Ｃｏ系材料は鋳鉄材や鉄鋼材との密着性に優れている。
【００１５】
ここに、鋳鉄とは、従来ディスクロータに使用されているネズミ鋳鉄及びその他、黒鉛鋳鉄、ダクタイル鋳鉄、可鍛鋳鉄などの鋳鉄材を指し、鉄鋼材は炭素鋼、合金鋼、機械構造用鋼、ステンレス鋼などを指す。
【００１６】
また、ＷＣ−Ｃｏ粉のＣｏ量は３〜３０％のものが用いられ、７〜２０％のものが好適に用いられ、摩擦材の摩耗量を抑制するために硬度は低い方が望ましい。Ｆｅ−Ｃ粉は適当量のＳｉ及びＭｎ、その他を含んでもよい。Ｆｅ−Ｃ粉のＣ量は、０．０２％未満だと高温での強度の低下が大きく摩擦係数が低下する、一方、５．０％を超えると高温で割れが発生する。ＷＣ−Ｃｏ粉とＦｅ−Ｃ粉の混合体積比（ＷＣ−Ｃｏ／Ｆｅ−Ｃ）が０．２５未満では、高温での強度が低くＷＣ−Ｃｏ粉の混合効果が認められず、一方、９．０を超えると高温での制動を長時間繰り返した場合、ディスクロータ表面層に割れが生じる。
【００１７】
ＷＣ−Ｃｏ粉とＦｅ−Ｃ粉の混合体積比を、ディスクロータ本体側（下地側）では０．２５〜１．０と小さい層、表面側では１．０〜９．０と大きい層とし、好ましくは本体側（下地側）では０．２５〜０．５４と小さい層、表面側では３．０〜９．０と大きい層とするのが望ましい。また、本体側にはＦｅ−C粉のＣ量を０．０２％〜１．０％、より好ましくは０．０２％〜０．８％にすることが望ましく、表面側ではＦｅ−Ｃ粉のＣ量を１．０％〜５．０％、より好ましくは２．５％〜５．０％にすることが望ましい。材質を変化させて溶射する方法の１例として、１層を溶射する毎に溶射材料供給ユニットのホッパー内の粉末を入れ替えて溶射を実施する。また、溶射材質が変化するのに合わせて、溶射条件も１層溶射する度に少しずつ変化させている。
【００１８】
また、溶射材粉末の径は５〜６０μｍのものを用い、予熱処理及びアンダーコート処理を適宜実施することが望ましい。
【００１９】
積層型コーティング層の全厚さは５０μｍ〜５００μｍが望ましく、好ましくは５０μｍ〜２００μｍが望ましく、５０μｍ未満だとせん断応力により素地から剥がれやすくなり、熱衝撃に弱く高速ブレーキ制動時に割れが発生する。５００μｍを超えると、多層積層型の場合でも各層の熱収縮率や弾性率の違いにより、高速ブレーキ制動時に界面の剥離や表面層の割れが生じやすくなる。溶射の熱源は酸素と炭化水素ガス及び空気と酸素の混合ガスを用いる。また、前処理としてブラスト処理を実施するが、ブラスト材が表面層との界面に欠陥として残らないように注意する。
【実施例】
【００２０】
本発明を、実ディスクロータによるブレーキ性能試験の結果で説明する。ただし、本発明はこれらの実施例のみに限定されるものではない。
【００２１】
（試験方法）
実デイスクロータを鋳鉄及び鉄鋼材で作製し、摺動面に高速フレーム溶射でＷＣ−Ｃｏ粉末及びＦｅ−Ｃ粉末の混合粉を溶射してブレーキ性能試験（ダイナモメータ試験、他）を行った。実ディスクロータは、２８０ｍｍφ×２３ｍｍ厚の形状を持つベンチレーテッド型の中型乗用車のディスクブレーキ用ディスクロータである。摩擦材は乗用車用として一般的に使用されているノンアスベスト系の摩擦材を使用した。第１表に摩擦材の主な成分を示す。また試験パターンは、アウトドアスポーツやレーシングを想定し、ロータ最高到達温度８００〜９００℃における摩擦特性を評価するための試験パターンの試験を行った。
【００２２】
【表１】
2007162779.tif 000003
【００２３】
試験パターンを第２表に示す。ディスクロータの最高到達温度が８００〜９００℃になるように制動開始温度を５００℃とし、高速試験２００ｋｍ／ｈ（５制動）を１サイクルとし５サイクル繰り返した。本発明材の化学成分を第３表に示す。第３表中に試験に用いた溶射材成分も合わせて示す。Ｎｏ．１〜２は基材が鋳鉄の場合を示す。Ｎｏ．１〜２はいずれもＷＣ−Ｃｏ粉末とＦｅ−Ｃ粉末の混合粉末をそれぞれ高速フレーム溶射したものである。Ｎｏ．３は単一層で、本発明の範囲外にある比較材である。Ｎｏ．４は従来材の黒鉛鋳鉄（ＦＣ２５０）である。
【００２４】
【表２】
2007162779.tif 000004
【００２５】
【表３】
2007162779.tif 000005
【００２６】
溶射前にアルミナを用いたブレージング処理および２００℃の予熱処理をそれぞれ実施した。溶射処理後表面を研削し、Ｒｚ＜５μｍにした。
【００２７】
（試験結果）
試験結果をまとめて第４表に示す。また、摩擦係数の結果を図３に示す。本発明材はいずれもディスクロータ材として耐熱性、耐摩耗性、耐食性に優れており、従来材や単一層のコーティングを施したディスクロータ等に比べ、積層コーティングを施したディスクロータは摩擦特性が優れていることが確認できる。
【００２８】
【表４】
2007162779.tif 000006
【産業上の利用可能性】
【００２９】
本発明のブレーキ用ディスクロータは、摩擦特性、耐熱性、耐食性において、従来の鋳鉄系のブレーキ用ディスクロータに比べて優れているので、自動車、二輪車、鉄道車両、産業機械などのブレーキ用に有用である。
【図面の簡単な説明】
【００３０】
【図１】複数の層に分けて溶射したブレーキ用ディスクロータの断面図である。
【図２】２層に分けて溶射したブレーキ用ディスクロータの断面図である。
【図３】実ディスクロータ評価試験の摩擦係数の測定結果を示すグラフである。
【符号の説明】
【００３１】
１  表面側
２  中間層
３  ディスクロータ本体側（下地側）
４  ディスクロータ本体
【図１】
2007162779.tif 000007
【図２】
2007162779.tif 000008
【図３】
2007162779.tif 000009